(57)【要約】  本発明は、式Ｆｅ（Ｌ）ｘ（Ｙ）３−ｘ（式中、リガンドＬは式（Ｉ）を有する）の鉄(III)錯体に関する。このような錯体は二成分ポリウレタン組成物のための触媒として特に適する。本発明は、また、第一の成分として少なくとも１種のポリイソシアネート、第二の成分として少なくとも１種のポリオール、及び、触媒として少なくとも１種のこの種の鉄(III)錯体を含む、二成分ポリウレタン組成物に関する。さらに、本発明は、これらの二成分ポリウレタン組成物の種々の使用に関する。【特許請求の範囲】
【請求項１】
式Ｆｅ（Ｌ）ｘ（Ｙ）３−ｘの鉄(III)錯体：
｛式中、ｘは１、２又は３を表し、Ｙは一価負電荷リガンドを表し、そしてＬは次の式（Ｉ）のリガンドを表す：
【化１】
2015508389.tif 000012
（上式中、Ｒ１及びＲ２は、独立に、水素基又は１〜１０個の炭素原子を有する一価飽和若しくは不飽和炭化水素基を表わし、又は一緒になって、３〜６個の炭素原子を有する二価アルキレン基を表し、そして、
Ｒ３及びＲ４は、独立に、水素基又は１〜１２個の炭素原子を有するヘテロ原子を含んでいてもよい一価飽和炭化水素基を表わし、又は一緒になって、３〜６個の炭素原子を有するヘテロ原子を含んでいてもよい二価アルキレン基を表す）｝。
【請求項２】
Ｒ１が、１〜４個の炭素原子を有するアルキル基若しくはフェニル基を表わし、又はＲ２と一緒になって３〜４個の炭素原子を有する二価アルキレン基を表す、請求項１に記載の鉄(III)錯体。
【請求項３】
Ｒ２が、水素基を表す、請求項１又は２に記載の鉄(III)錯体。
【請求項４】
Ｒ３が、水素基、１〜８個の炭素原子を有するアルキル基、５〜６個の炭素原子を有するシクロアルキル基、１〜４個の炭素原子を有するヒドロキシアルキル基、若しくは１〜４個の炭素原子を有するアルキルエーテル基を表し、又はＲ４と一緒になって式−（ＣＨ２）ｎ−Ｘ−（ＣＨ２）ｎ−を有する二価アルキレン基｛式中、Ｘ＝Ｏ、ＮＲ（Ｒは１〜４個の炭素原子を有する一価アルキル基）又はＳであり、ｎ＝２〜６である｝を表す、請求項１〜３のいずれか一項に記載の鉄(III)錯体。
【請求項５】
Ｒ４が、水素基、１〜８個の炭素原子を有するアルキル基、５〜６個の炭素原子を有するシクロアルキル基、１〜４個の炭素原子を有するヒドロキシアルキル基、又は１〜４個の炭素原子を有するアルキルエーテル基を表す、請求項１〜４のいずれか一項に記載の鉄(III)錯体。
【請求項６】
ｘが、３を表す、請求項１〜５のいずれか一項に記載の鉄(III)錯体。
【請求項７】
以下の式の１，３−ケトアミドと、鉄（III）塩又は鉄（III）錯体とを反応させる、請求項１〜６のいずれか一項に記載の鉄(III)錯体の製造方法：
【化２】
2015508389.tif 000013
（上式中、Ｒ１、Ｒ２、Ｒ３及びＲ４は上記に規定のとおりである）。
【請求項８】
鉄（III）塩又は鉄（III）錯体／１，３−ケトアミドの比が、１：３〜１：６の範囲にある、請求項７に記載の方法。
【請求項９】
鉄（III）トリス（アセチルアセトネート）又は鉄（III）トリス−（２−エチルヘキサノエート）を、前記鉄(III)錯体として使用する、請求項７又は８記載の方法。
【請求項１０】
硬化性物質用の触媒としての、特に二成分ポリウレタン組成物用の触媒としての、請求項１〜６のいずれか一項に記載の鉄(III)錯体の使用。
【請求項１１】
第一の成分として少なくとも１種のポリオール、第二の成分として少なくとも１種のポリイソシアネート、及び請求項１〜６のいずれか一項に記載の少なくとも１種の鉄(III)錯体を含む、二成分ポリウレタン組成物。
【請求項１２】
前記ポリオールがポリエーテルポリオールであり、そして前記ポリイソシアネートがジイソシアネートである、請求項１１に記載の二成分ポリウレタン組成物。
【請求項１３】
前記鉄(III)錯体が、１００ｇの組成物に対して、０．０１〜１０、好ましくは０．０５〜５、特に好ましくは０．１〜２ミリモル-当量の鉄原子を含む、請求項１１又は１２に記載の二成分ポリウレタン組成物。
【請求項１４】
前記鉄(III)錯体が第一の成分中に含まれる、請求項１１〜１３のいずれか一項に記載の二成分ポリウレタン組成物。
【請求項１５】
建築及び産業用途のためのキャスティングコンパウンド、シーラント、接着剤、カバリング、コーティング、ワニス、アンダーコーティング、成形品又はエラストマーとしての請求項１１〜１４のいずれか一項に記載の二成分ポリウレタン組成物の使用。
【発明の詳細な説明】
【技術分野】
【０００１】
本発明はポリウレタン組成物及びポリウレタン組成物のための触媒の分野に関する。
【背景技術】
【０００２】
ポリウレタン組成物はよく知られており、多くの分野で使用されている。伝統的に、産業界では、一成分ポリウレタン組成物と二成分ポリウレタン組成物は区別されている。一成分ポリウレタン組成物は空気湿分への影響下に硬化する。二成分ポリウレタン組成物は、本質的にポリアミン及び／又はポリオールを含む硬化剤を第二の成分として含む。両方の場合において、イソシアネート基含有化合物もしくはプレポリマーが用いられる。
【０００３】
硬化を加速するために、触媒は添加される。複数のポリウレタン触媒は知られているが、それらの多くはウレタン化反応、すなわち、イソシアネート基とアルコールＯＨ基との反応に対して特に選択的ではなく、代わりに、多かれ少なかれアロファネート及びビウレット形成又は環化三量体化などのイソシアネート基の他の反応を触媒する。より特定的には、ほとんどの場合にウレタン化反応は、気体の二酸化炭素を解放する尿素基の形成をもたらす水とイソシアネート基との反応と競合する。この副反応は、多くのポリウレタン組成物では、特に、接着剤及びシーラントとして、コーティング又はキャスティング樹脂として使用するときに厄介である。というのは、硬化の間に、気泡の形成を引き起こし、このため、乏しい寸法安定性、より低い接着性、より低い機械的強度、不満足な審美性及び低い再現性結果を引き起こす。気泡形成に関与する水は組成物の成分の残留水分に由来し、特に、乾燥プロセス後にも、多かれ少なかれ、湿っており、典型的には、水分含有量が０．０１〜０．５質量％であるポリオール及び充填剤材料の残留水分に由来するか、又は、空気又は基材からの拡散により組成物中に侵入する周囲湿分に由来し、そのことは特に高空気湿度、多孔質基材及び／又は実用上頻繁に用いられているポリエーテルポリオールなどの親水性ポリオールの存在下に起こる。実用的な用途で広く使用される第三級アミンなどのアミン触媒及びジアルキルスズカルボキシレートなどのスズ触媒は、しばしば顕著な気泡形成をもたらす。さらに、ポリウレタン組成物の残留水分の結果として、組成物が使用前に長期間保持（貯蔵）されるときに、ビスマスカルボキシレートなどの加水分解に敏感な触媒を失活させ、そのことは硬化速度及び機械的特性に悪影響を及ぼす。幾つかの既知の触媒、例えば、ジアルキルスズカルボキシレートでは、硬化した組成物の熱負荷下での安定性は不十分であり、触媒が分子量の減少、すなわち、解重合を生じ、機械強度の損失を伴う。さらに、既知の触媒の多くは室温で固体であり、ポリウレタン出発材料又は可塑剤中での可溶性が低く、このため、室温で硬化する組成物中でこれらの触媒を使用するために、有機溶媒を使用しなければならない。最後に、既知の触媒の幾つか、特に重金属化合物をベースとするものは毒性学的懸念を引き起こす。
【０００４】
ポリウレタン組成物などの硬化性物質用の触媒としての鉄(III)錯体の使用は知られている。例えば、特許文献１及び２は、鉄(III)トリス（アセチルアセトネート）を触媒として記載している。しかしながら、この物質は結晶性であり、融点が高く、組成物中でほんのわずかな量しか溶解できず、このため、触媒の可能性を利用するためには、有機溶媒を使用しなければならず、又は、高い硬化温度で処理を行わなければならない。鉄(III)トリス（２−エチルヘキサノエート）などの鉄(III)カルボキシレートも触媒として知られており、それは容易に可溶性ではあるが、また、加水分解を受けやすく、それゆえ、貯蔵中に比較的に急速に失活することになる。
【先行技術文献】
【特許文献】
【０００５】
【特許文献１】米国特許第４，８７１，８５４号明細書
【特許文献２】米国出願公開第２００７／００１１０６４４号明細書
【発明の概要】
【０００６】
本発明の目的は従来技術の上述の欠点を克服することである。より特定的には、本発明の目的は得られる特性の改善及び／又はその均衡のとれた割合をもたらす触媒を提供することである。
【０００７】
その触媒はウレタン化反応、すなわち、イソシアネート基とアルコールＯＨ基との反応に対する高い触媒活性及び選択性を特徴とし、それにより、湿分による悪影響を最少化した、多官能アルコール（ポリオール）及びポリイソシアネートからの機械的に高品質のポリウレタンポリマーの迅速な合成を可能にする。その触媒は、慣用の貯蔵条件下、すなわち、残留水分含有ポリオール組成物中で数ヶ月にわたって室温又はわずかに高温で有意な活性の損失なしに維持することができるように、十分な耐加水分解性をも有するものである。さらに、その触媒は、硬化したポリウレタンポリマーの熱安定性をできるかぎり少ししか低減させないものである。さらに、その触媒は室温又はわずかに高温で流体であり、及び／又は、ポリウレタン出発材料又は可塑剤中に容易に可溶性であり、それにより、室温で硬化する無溶媒系で容易に使用することができる。最後に、触媒はできるだけ低毒性を有するものである。
【０００８】
意外なことには、所望の特性を有する請求項１記載の新規の鉄(III)錯体が今回見出された。
【０００９】
この新規の鉄(III)錯体は、式Ｆｅ（Ｌ）ｘ（Ｙ）３−ｘ（式中、ｘは１、２又は３を表し、Ｙは一価負電荷リガンドであり、そしてＬは式（Ｉ）のリガンドを表す）を有する。
【化１】
2015508389.tif 000002
【００１０】
上式中、Ｒ１及びＲ２は、独立に、水素基、１〜１０個の炭素原子を有する一価飽和又は不飽和炭化水素基、又は、一緒になって３〜６個の炭素原子を有する二価アルキレン基を表し、そして、
Ｒ３及びＲ４は独立に、水素基、１〜１２個の炭素原子を有する、場合によりヘテロ原子を含む一価飽和炭化水素基、又は、一緒になって３〜６個の炭素原子を有する、場合によりヘテロ原子を含む二価アルキレン基を表す。
【発明を実施するための形態】
【００１１】
式（Ｉ）のリガンドは１，３−ケトアミド構造上で非局在化している一価負電荷を有する。それゆえ、リガンドは、例えば、以下に記載の制限構造などの種々の制限構造で示すことができる。式（Ｉ）のリガンドＬの全ての可能な制限構造は本発明の範囲で等価であると考えられる。
【化２】
2015508389.tif 000003
【００１２】
リガンドＹは任意の一価負荷リガンドであり、特に、適切な有機アニオンであり、好ましくはカルボニレート、特に好ましくは１，３−ジカルボニレート、例えば、アセチルアセトネート又は２，２，６，６−テトラメチルヘプタン−３，５−ジオネートである。
【００１３】
中心原子として鉄を含み、リガンドＬを含み、場合により、鉄に配位結合したＹを含む、本発明に係るＦｅ（Ｌ）ｘ（Ｙ）３−ｘの鉄(III)錯体は中性であり、そして式（Ｉ）のリガンドＬを少なくとも１つ含む。
【００１４】
もし、本発明に係る鉄(III)錯体が２個又は３個のリガンドＬを有するならば、すなわち、上式中、ｘ＝２又は３であるならば、Ｌは同一であっても又は異なっていてもよい。
【００１５】
本発明に係る鉄(III)錯体、Ｆｅ（Ｌ）ｘ（Ｙ）３−ｘにおいて、これらの錯体が特に安定であるため、ｘは好ましくは３を表す。式（Ｉ）の３つのリガンドＬは同一であっても又は異なっていてもよい。式（Ｉ）の３つの同一のリガンドＬは特に好ましい。
【００１６】
式（Ｉ）において、Ｒ１及びＲ２は独立に、水素基であるか、１〜１０個の炭素原子を有する一価飽和又は不飽和炭化水素基であるか、又は、一緒になって３〜６個の炭素原子を有する二価アルキレン基を表す。
【００１７】
１〜１０個の炭素原子を有する一価飽和炭化水素基は、好ましくは１〜４個の炭素原子を有するアルキル基、より特定的にはメチル基又はブチル基である。これらは、錯体が流体であるか又は容易に可溶性である傾向があるという利点を有する。一価不飽和炭化水素基は、また、好ましくはアリール基であり、より特定的にはフェニル基である。
【００１８】
特に好ましくは、Ｒ２は水素基であり、これは錯体が結果として特に安定である傾向があるからである。
【００１９】
３〜６個の炭素原子を有する二価アルキレン基は、式−（ＣＨ２）ｎ−（式中、ｎは３〜６を表す）の基と理解される。
【００２０】
Ｒ１及びＲ２は、一緒になって、好ましくは、３〜４個の炭素原子を有する二価アルキレン基を形成し、特に３個の炭素原子を有する。
【００２１】
Ｒ３及びＲ４は独立に、水素基、１〜１２個の炭素原子を有する、場合によりヘテロ原子を含む一価飽和炭化水素基、又は、一緒になって３〜６個の炭素原子を有する、場合によりヘテロ原子を含む二価アルキレン基を表す。
【００２２】
１〜１２個の炭素原子を有する一価飽和炭化水素基は、好ましくは１〜８個の炭素原子を有するアルキル基であり、特に好ましくは、メチル基、エチル基、プロピル基、イソプロピル基、ブチル基、イソブチル基、ヘキシル基、２−メチル−ペンチル基、オクチル基又は２−エチル−ヘキシル基である。これにより、錯体が流体又は容易に可溶性である傾向があるという利点がある。好ましくは、１〜１２個の炭素原子を有する一価飽和炭化水素基は、また、５〜６個の炭素原子を有するシクロアルキル基であることができ、特に好ましくは６個の炭素原子を有する。ヘテロ原子を含む一価飽和炭化水素基は、好ましくは、１〜４個の炭素原子を有するヒドロキシアルキル基であり、特に好ましくは２−ヒドロキシエチル基又は２−ヒドロキシプロピル基である。これにより、錯体が結果として流体又は容易に可溶性である傾向があり、リガンドが硬化の間にポリマー中に共有結合されうるという利点がある。１〜４個の炭素原子を有するアルキルエーテル基も好ましく、２−メトキシエチル基又は２−（２−メトキシ）エトキシエチル基は特に好ましい。錯体は、結果として、流体であり又は容易に可溶性である傾向があるからである。
【００２３】
Ｒ３は、好ましくはＲ４と一緒に、式−（ＣＨ２）ｎ−Ｘ−（ＣＨ２）ｎ−（式中、Ｘ＝Ｏ、ＮＲ（Ｒは１〜４個の炭素原子を有する一価アルキル基）又はＳであり、ｎ＝２〜４である）を有する二価アルキレン基を形成することもできる。特に好ましくは、ｎ＝２であり、そしてＸ＝Ｏ又はＮＲである。
【００２４】
式（Ｉ）を有するリガンドＬにおける好ましい基の選択は、好ましくは本発明に係る式Ｆｅ（Ｌ）ｘ（Ｙ）３−ｘの鉄(III)錯体を製造するための出発材料として使用される、対応する１，３−ケトアミドが容易に製造できること、及び／又は、市販入手可能であり、したがってコスト効率的であることという事実に基づいている。
【００２５】
Ｒ１〜Ｒ４が表に示す意味を有する、式（Ｉ）の３つの同一のリガンドＬを有する、Ｆｅ（Ｌ）３の鉄(III)錯体は好ましい。
【００２６】
【表１Ａ】
2015508389.tif 000004
【００２７】
この場合に、Ｆｅ(III)錯体（１）、（２）及び（３）は特に好ましく、最も特に好ましくはＦｅ(III)錯体（１）である。
【００２８】
最も特に好ましいのは、式（Ｉ）（式中、Ｒ１はメチル基を表し、Ｒ２は水素基を表し、そしてＲ３及びＲ４は各々エチル基を表すか、又は、Ｒ１はメチル基を表し、Ｒ２は水素基を表し、そしてＲ３及びＲ４は各々、３個の炭素原子を有するアルキルエーテル基を表すか、又は、Ｒ１はフェニル基を表し、Ｒ２は水素基を表し、Ｒ３及びＲ４はブチル基を表すか、又は、Ｒ１はブチル基を表し、Ｒ２は水素基を表し、そしてＲ３及びＲ４は各々、ブチル基を表す）の３個の同一のリガンドＬを有する式Ｆｅ（Ｌ）３の鉄(III)錯体である。本発明に係る式Ｆｅ（Ｌ）３（Ｙ）３−ｘの鉄(III)錯体は、下記式
【００２９】
【化３】
2015508389.tif 000005
【００３０】
（上式中、Ｒ１、Ｒ２、Ｒ３及びＲ４は上記に規定のとおりである）を有する１，３−ケトアミドを鉄（III）塩又は鉄（III）錯体と反応させることにより製造される。鉄（III）トリス（アセチルアセトネート）及び鉄（III）トリス−（２−エチルヘキサノエート）の使用が好ましい。
【００３１】
１，３−ケトアミドは化学量論的に使用でき、又は過化学量論的に使用できる。１，３−ケトアミドの過化学量論的な使用では、本発明に係る鉄(III)錯体は加水分解における安定性が高くなり、粘度がより低くなる傾向がある。鉄(III)塩又は鉄(III)錯体／１，３−ケトアミドの化学量論比は、好ましくは、１：３〜１：６の範囲にある。
【００３２】
好ましくは、乾燥した鉄（III）塩又は鉄（III）錯体を１，３−ケトアミドを混合し、混合物を、好ましくは、１〜２４時間、好ましくは約４時間攪拌しながら、５０℃〜１３０℃の温度、特に約９０℃に加熱する。その後、反応混合物を、好ましくは真空中で揮発成分を含まなくする。
【００３３】
鉄（III）塩又は鉄（III）錯体は、また、溶液の形態で、好ましくはエチルヘキサノン酸中で１，３−ケトアミドを混合し、好ましくは、１〜２４時間、好ましくは約３時間攪拌しながら、５０℃〜１３０℃の温度、好ましくは約８０℃に加熱する。その後、反応混合物を、好ましくは室温に冷却する。
【００３４】
本発明に係る鉄(III)錯体は、硬化性物質、好ましくは、ポリウレタン組成物のための触媒として使用することができる。本発明に係る鉄(III)錯体は架橋反応可能な反応性基を有する硬化性物質の硬化を加速する。本発明に係る鉄(III)錯体は、好ましくは、二成分ポリウレタン組成物の硬化を促進する。二成分ポリウレタン組成物は互いに架橋し、そして、ブロックトイソシアネート基又は特には遊離イソシアネート基に対して、場合により、湿分の影響下で架橋する。この場合に、特にウレタン化反応、すなわち、アルコールＯＨ基とイソシアネート基との反応を促進する。架橋される組成物は、また、特にアルコキシシラン基などの架橋反応が可能な追加の反応性基をさらに含んでもよい。これらは、例えば、シラン接着剤中に含まれるように、好ましくは、トリアルコキシシラン基である。
【００３５】
本発明に係る鉄(III)錯体は、有利には二成分ポリウレタン組成物中の触媒として用いることができる。本発明に係る鉄(III)錯体に加えて、このような組成物は第一成分としてポリオール及び第二成分としてポリイソシアネートを含む。
【００３６】
組成物の構成要素が別々の容器に格納され、その各々が貯蔵安定である２つの異なる成分の形態で存在するならば、その組成物を「二成分」と呼ぶ。組成物の適用の直前又はその間に、二つの成分を互いに混合し、その際に、混合した組成物は硬化し、硬化は、特定の環境下に、湿分及び／又は高温の影響下に起こり又は完了する。
【００３７】
ポリオール又はポリイソシアネートなどの「ポリ」で始まる物質名は、１分子当たり、その名前に現れる官能基を形式的に２個以上含む物質を指す。
【００３８】
用語「ポリイソシアネート」とは、２個以上のイソシアネート基を有する化合物を含み、これらがモノマージイソシアネート、オリゴマーポリイソシアネート又はイソシアネート基を含むポリマーのいずれであるかに関係ない。
【００３９】
好適なポリイソシアネートとしては、例えば、モノマージイソシアネート又はトリイソシアネート又はモノマージイソシアネートのオリゴマー又はモノマージイソシアネートの誘導体の形態でのポリイソシアネートが挙げられる。
【００４０】
例えば、好適なモノマージイソシアネート又はトリイソシアネートとしては、１，４−テトラメチレンジイソシアネート、２−メチルペンタメチレン−１，５−ジイソシアネート、１，６−ヘキサメチレンジイソシアネート（ＨＤＩ）、２，２，４−及び２，４，４−トリメチル−１，６−ヘキサメチレンジイソシアネート（ＴＭＤＩ）、１，１０−デカメチレンジイソシアネート、１，１２−ドデカメチレンジイソシアネート、リジンジイソシアネート及びリジンエステルジイソシアネート、シクロヘキサン−１，３ジイソシアネート及び−１，４−ジイソシアネート、１−メチル−２，４−及び−２，６−ジイソシアナトシクロヘキサン及びこれらの異性体の任意の混合物、１−イソシアナト−３，３，５−トリメチル−５−イソシアナトメチルシクロヘキサン（＝イソホロンジイソシアネート又はＩＰＤＩ）、ペルヒドロ−２，４’−及び−４，４’−ジフェニルメタンジイソシアネート（ＨＭＤＩ）、１，４−ジイソシアナト−２，２，６−トリメチルシクロヘキサン（ＴＭＣＤＩ）、１，３−及び１，４−ビス−（イソシアナトメチル）−シクロヘキサン、ｍ−及びｐ−キシリレンジイソシアネート（ｍ−及びｐ−ＸＤＩ）、ｍ−及びｐ−テトラメチル−１，３−及び−１，４−キシリレンジイソシアネート（ｍ−及びｐ−ＴＭＸＤＩ）、ビス−（１−イソシアナト−１−メチルエチル）ナフタレン、二量体及び三量体脂肪酸イソシアネート、例えば、３，６−ビス−（９−イソシアナトノニル）−４，５−ジ−（１−ヘプテニル）シクロヘキセン（ジメリルジイソシアネート）、α，α，α'，α'，α"，α"−ヘキサメチル−１，３，５−メシチレントリイソシアネート、２，４−及び２，６−トルイレンジイソシアネート及びこれらの異性体の任意の混合物（ＴＤＩ）、４，４'−、２，４'−及び２，２'−ジフェニルメタンジイソシアネート及びこれらの異性体の任意の混合物（ＭＤＩ）、ＭＤＩ及びＭＤＩホモログ（ポリマーＭＤＩ又はＰＭＤＩ）の混合物、１，３−及び１，４−フェニレンジイソシアネート、２，３，５，６−テトラメチル−１，４−ジイソシアナトベンゾール、１，５−ナフタレンジイソシアネート（ＮＤＩ）、３，３'−ジメチル-４，４’−ジイソシアナトジフェニル（ＴＯＤＩ）、ジアニシジンジイソシアネート（ＤＡＤＩ）、１，３，５−トリス（イソシアナトメチル）ベンゼン、トリス−（４−イソシアナトフェニル）メタン及びトリス−（４−イソシアナトフェニル）チオホスフェートが挙げられる。
【００４１】
好ましいポリイソシアネートは市販のジイソシアネートである。特に好ましいのは、ＨＤＩ、ＩＰＤＩ、ＴＤＩ及びＭＤＩならびにジイソシアネートのオリゴマー及びイソシアネート基含有ポリウレタンポリマー（ＮＣＯプレポリマー）である。
【００４２】
例えば、以下の市販のポリオール又はそれらの混合物はポリオールとして使用することができる。
【００４３】
−ポリエーテルポリオール又はオリゴエーテロールとも呼ばれるポリオキシアルキレンポリオールであって、エチレンオキシド、１，２−プロピレンオキシド、１，２−又は２，３−ブチレンオキシド、オキセタン、テトラヒドロフラン又はそれらの混合物の重合生成物であり、場合により、２個以上の活性水素原子を有する出発分子、例えば、水、アンモニア、又は、複数のＯＨ基又はＮＨ基を含む化合物、例えば、１，２−エタンジオール、１，２−及び１，３−プロパンジオール、ネオペンチルグリコール、ジエチレングリコール、トリエチレングリコール、異性体ジプロピレングリコール及びトリプロピレングリコール、異性体ブタンジオール、ペンタンジオール、ヘキサンジオール、ヘプタンジオール、オクタンジオール、ノナンジオール、デカンジオール、ウンデカンジオール、１，３−及び１，４−シクロヘキサンジメタノール、ビスフェノールＡ、水素化ビスフェノールＡ、１，１，１−トリメチロールエタン、１，１，１−トリメチロールプロパン、グリセリン、アニリン、ならびに上記化合物の混合物の助けを借りて重合されるポリオキシアルキレンポリオール。低い不飽和度（ＡＳＴＭ  Ｄ−２８４９−６９により測定し、ポリオールのグラム当たりの不飽和のミリ当量（ミリ当量／ｇ）で示す）を有するポリオキシアルキレンポリオールであって、例えば、いわゆる二重金属シアン化物錯体触媒（ＤＭＣ触媒）の助けを借りて製造されるもの、及び、より高い不飽和度を有するポリオキシアルキレンポリオールであって、例えば、ＮａＯＨ、ＫＯＨ、ＣｓＯＨ又はアルカリアルコラートなどのアニオン性触媒を用いて製造されるもの、の両方を使用することが可能である。
【００４４】
ポリオキシアルキレンジオール又はポリオキシアルキレントリオール、特に、ポリオキシエチレン及びポリオキシプロピレンジオール及びトリオールは特に適している。特に適切なのは、不飽和度が０．０２ミリ当量／ｇ未満であり分子量が１，０００〜３０，０００ｇ／モルのポリオキシアルキレンジオール及びトリオール、及び、分子量が４００〜８，０００ｇ／モルであるポリオキシプロピレンジオール及びトリオールである。
【００４５】
いわゆるエチレンオキシド末端（「ＥＯ末端キャップ」、エチレンオキシド末端キャップされた）ポリオキシプロピレンポリオールも特に適している。それは特殊なポリオキシプロピレンポリオキシエチレンポリオールであり、それは、例えば、純粋なポリオキシプロピレンポリオール、より特定的にはポリオキシプロピレンジオール及びトリオールを、ポリプロポキシル化反応の完了後に、エチレンオキシドによりさらにアルコキシル化することにより得ることができ、それゆえ、第一級ヒドロキシル基を含む。
【００４６】
−スチレン−アクリロニトリルでグラフト化され又はアクリロニトリル−メチルメタクリレートでグラフト化されたポリエーテルポリオール。
−オリゴエステロールとも呼ばれるポリエステルポリオールであって、既知の方法、特に、ヒドロキシカルボン酸の重縮合又は脂肪族及び／又は芳香族ポリカルボン酸の二価又は多価アルコールとの重縮合により製造されるポリエステルポリオール。
【００４７】
特に好適なポリエステルポリオールとしては、エチレングリコール、ジエチレングリコール、プロピレングリコール、ジプロピレングリコール、ネオペンチルグリコール、１，４−ブタンジオール、１，５−ペンタンジオール、３−メチル−１，５−ヘキサンジオール、１，６−ヘキサンジオール、１，８−オクタンジオール、１，１０−デカンジオール、１，１２−ドデカンジオール、１，１２−ヒドロキシステアリルアルコール、１，４−シクロヘキサンジメタノール、ダイマー脂肪酸ジオール（ダイマージオール）、ヒドロキシピバリン酸ネオペンチルグリコールエステル、グリセリン、１，１，１−トリメチロールプロパン又は上記のアルコールの混合物などの二価から三価、特に、二価アルコールと、コハク酸、グルタル酸、アジピン酸、トリメチルアジピン酸、スベリン酸、アゼライン酸、セバシン酸、ドデカンジカルボン酸、マレイン酸、フマル酸、ダイマー脂肪酸、フタル酸、無水フタル酸、イソフタル酸、テレフタル酸、ジメチルテレフタレート、ヘキサヒドロフタル酸、トリメリット酸及び無水トリメリット酸、又は、上記の酸の混合物などの有機ジカルボン酸又はトリカルボン酸、特にジカルボン酸、又はその無水物もしくはエステルとから製造されるもの、ならびに、εカプロラクトンなどのラクトン及び上記の二価及び三価アルコールなどのスターターのポリエステルポリオール。
【００４８】
−ポリカーボネートポリオールであって、例えば、ポリエステルポリオールの合成に用いられる上記のアルコールを、ジアルキルカーボネート、ジアリールカーボネート又はホスゲンと反応させることにより製造されうるポリカーボネートポリオール。
【００４９】
−ヒドロキシル基を有し、上述したタイプのポリエーテル、ポリエステル及び／又はポリカーボネート構造を有する少なくとも２つの異なるブロックを含む、少なくも２ブロックのコポリマーであって、特に、ポリエーテルポリエステルポリオール。
−ポリアクリレートポリオール及びポリメタクリレートポリオール。
【００５０】
−ポリヒドロキシ官能性脂肪及びオイル、例えば、天然脂肪及びオイル、特にヒマシ油、又は、天然脂肪及びオイルの化学修飾によって得られるポリオール、いわゆるオレオケミカルポリオール、例えば、不飽和オイルのエポキシ化及び続くカルボン酸及び／又はアルコールによる開環により得られるエポキシポリエステル及び／又はエポキシポリエーテル、又は、不飽和オイルのヒドロホルミル化及び水素化によって得られるポリオール、又は、アルコール分解又はオゾン分解などの分解過程、及び、そのようにして得られた分解生成物又はその誘導体のエステル交換又は二量化などによる続いて行う化学的結合により天然脂肪及びオイルから得られるポリオール。天然脂肪及びオイルの適切な分解生成物としては、特に、脂肪酸及び脂肪アルコールならびに脂肪酸エステル、特にメチルエステル（ＦＡＭＥ）が挙げられ、それは、例えば、ヒドロホルミル化及び水素化により誘導されて、ヒドロキシ脂肪酸エステルとすることができる。
【００５１】
−オリゴハイドロカーボンオールとも呼ばれるポリハイドロカーボンポリオールであり、例えば、ポリヒドロキシ官能性ポリオレフィン、ポリイソブチレン、ポリイソプレン、ポリヒドロキシ官能性エチレンプロピレンコポリマー、エチレンブチレンコポリマー又はエチレンプロピレンジエンコポリマー、ジエン、特に、１，３−ブタジエンのポリヒドロキシ官能性ポリマーであって、特に、アニオン重合によっても製造されうるもの、１，３−ブタジエン又はジエン混合物などのジエン、及び、スチレン、アクリロニトリル、塩化ビニル、酢酸ビニル、ビニルアルコール、イソブチレン及びイソプレンなどのビニルモノマーのポリヒドロキシ官能性コポリマー、例えば、ポリヒドロキシ官能性アクリロニトリル／ブタジエンコポリマーであり、例えば、エポキシド又はアミノアルコールとカルボキシル末端アクリロニトリル／ブタジエンコポリマーから製造することができるもの、及び、ジエンのポリヒドロキシ官能性ポリマー又はコポリマーを水素化したもの。
【００５２】
上記ポリオールは、好ましくは、平均分子量が２５０〜３０，０００ｇ／モル、特に４００〜２０，０００ｇ／モルであり、さらに好ましくは、平均ＯＨ官能価が１．６〜３の範囲にある。
【００５３】
オリゴマー又はポリマーの場合の「分子量」は、常に平均分子量Ｍｎと理解される。
【００５４】
ポリエーテルポリオールの使用は特に好ましく、好ましくは、ポリプロピレンポリオール及びポリエチレンポリプロピレン混合ポリオール、ならびに、ポリエステルポリオール及びポリカーボネートポリオールである。
【００５５】
本発明に係る鉄(III)錯体は、好ましくは第一の成分中に存在し、触媒的に作用する化合物に対して敏感である第二の成分中のポリイソシアネートの貯蔵安定性（貯蔵寿命）に悪影響を及ぼさないという利点を有する。
【００５６】
本発明に係る鉄(III)錯体は、例えば、単独の触媒として使用するか、又は、ビスマス、スズ又はジルコニウム化合物あるいは第三級アミンなどの他の触媒と一緒に使用することができる。
【００５７】
本発明に係る二成分ポリウレタン組成物は、場合によって、顔料、可塑剤及び／又は希釈剤、硬化剤、架橋剤、連鎖延長剤、さらなる触媒、接着剤、安定剤、レオロジー添加剤及び乾燥剤などのさらなる慣用補助物質及び補助剤などを含むことができる。
【００５８】
本発明に係る鉄(III)錯体は、元素鉄の量の観点で見ると、好ましくは、本発明に係る二成分ポリウレタン組成物中に、組成物の質量に対して、０．００１〜１質量％の量、特に好ましくは、０．００５〜０．５質量％、そして最も特に好ましくは、０．０１〜０．２質量％の量で存在する。過度の量は、組成物の開放時間又は処理時間を短すぎるものとし、一方、不十分な量の使用は、組成物があまりにも弱く触媒され、あまりにもゆっくりと不完全及び／又は不正確に硬化するという欠点をもたらすであろう。本発明に係る二成分ポリウレタン組成物においては、本発明に係る鉄(III)錯体は、組成物１００ｇに対して、０．０１〜１０、好ましくは０．０５〜５、特に好ましくは０．１〜２ミリモル−当量の鉄原子を含む。
【００５９】
既に上述したように、本発明に係る鉄(III)錯体は比較的に活性であり、また、ウレタン化反応に関しても比較的に選択的である。本発明に係る鉄(III)錯体は、このように、実質的により高い触媒活性であることによって既知の鉄(III)錯体と区別される。本発明に係る二成分ポリウレタン組成物は、一般に、迅速に硬化し、既知の鉄(III)錯体を使用するときよりも有意に短い硬化時間で硬化する。しかしながら、本発明に係る鉄(III)錯体の選択性は、増加した活性により悩まされず、硬化は、高温、高周囲湿分及び／又は高い組成物残留水分含量などの不利な条件下でも、第二級ＯＨ基を有するポリオール又は親水性ポリオールを使用したときに、気泡の形成なしに行われる。本発明に係る鉄(III)錯体は熱的及び加水分解的に比較的安定であり、残留水分含量を有するポリオール中でゆっくりとしか分解せず、したがって長貯蔵期間でもその触媒活性を維持する。それにもかかわらず、本発明に係る鉄(III)錯体の使用は、硬化したポリウレタン組成物の熱負荷下での良好な安定性をもたらす。また、本発明に係る鉄(III)錯体は室温で流体であり、及び／又は、可塑剤又はポリオール中に容易に可溶性であり、このため、特に、揮発性有機溶剤（ＶＯＣ）の使用なしに、室温で硬化する系において使用するのが容易である。最後に、本発明に係る鉄(III)錯体は比較的に低い毒性を有する。
【００６０】
本発明に係る二成分ポリウレタン組成物は多くの分野で使用でき、例えば、キャスティングコンパウンド、シーラント、接着剤、カバリング、コーティング、ワニス、アンダーコーティング、硬質フォーム、軟質フォーム、成形品、エラストマー、繊維、フィルム又はメンブレンとして建築及び産業用途のために使用でき、例えば、電気キャスティングコンパウンド、パテコンパウンド、シームシーラント、キャビティーシーラント、ジョイントシーラント、取り付け用接着剤、パネル接着剤、ガラス用接着剤、サンドイッチエレメント接着剤、ラミネート用接着剤、包装用接着剤、木材接着剤、寄木張り床用接着剤、アンカリング接着剤、フロアカバリング及びフロアコーティング、バルコニー及びルーフコーティング、コンクリート保護コーティング、駐車場コーティング、パイプコーティング、耐食コーティング、テキスタイルコーティング、木材ワニス、装飾用ワニス、プライマー、家具フォーム、内装フォーム、フィルターフォーム、断熱フォーム、防音フォーム、シーリングフォーム、包装用フォーム、パネルフォーム、モデル製造フォーム、減衰要素、シーリング要素、タイヤ、ホイール、ベアリング、ローラー、コンベヤーベルト、ゴム繊維、靴底、ハウジング、窓モールディング、インプラント、発泡ゴムなどとして使用できる。
【００６１】
好ましい用途分野は建物及び産業用途のためのキャスティングコンパウンド、シーラント、接着剤、カバリング、コーティング、ワニス、アンダーコーティング、成形品及びエラストマーである。
【００６２】
二成分ポリウレタン組成物中に使用することに加えて、本発明に係る鉄(III)錯体は、また、一成分ポリウレタン組成物、エポキシ樹脂、アクリレート及びシリコーンなどの他の硬化性コンパウンド中の触媒又は共触媒として使用することもできる。
【実施例】
【００６３】
測定方法の説明
赤外スペクトルは、Ｐｅｒｋｉｎ−ＥｌｍｅｒのＦＴ−ＩＲ１６００装置（ＺｎＳｅ結晶を用いた水平ＡＴＲ測定装置、測定ウィンドー４０００〜６５０ｃｍ−１）で測定した。液体サンプルはフィルムとして希釈せずに施用した。固体サンプルはＣＨ２Ｃｌ２中に溶解した。吸収バンドは、波数（ｃｍ−１）で示されている。
【００６４】
１Ｈ  ＮＭＲスペクトルは３００．１３  ＭＨｚでＢｒｕｋｅｒ  ＤＰＸ−３００分光計で測定した。ケミカルシフトδは、テトラメチルシラン（ＴＭＳ）に対するｐｐｍで示されている。真の結合サンプルと擬似結合サンプルとの間に区別がされなかった。
【００６５】
粘度は、自動調温Ｐｈｙｓｉｃａ  ＭＣＲ３００コーンアンドプレート粘度計（コーン直径２０ｍｍ、コーン角度１°、コーン先端−プレート間距離０．０５ｍｍ、せん断速度０．１〜１００ｓ−１）を用いて測定した。
【００６６】
１ｃｍの石英キュベット中のジクロロメタンに溶解したサンプル（４０ｍｇ／ｌ）のＵＶ−可視スペクトルは８００〜２００ｎｍの波長範囲でＶａｒｉａｎ  Ｃａｒｙ  ５０タイプ分光計を用いて測定した。最大吸光度のλｍａｘをｎｍ単位で示し、括弧内には関連するモル吸光係数εをl・g-1・cm-1で示している。
【００６７】
鉄(III)錯体の製造
基本製造手順Ａ
乾燥した鉄（III）トリス（アセチルアセトネート）及び１，３−ケトアミド（≧３当量／Ｆｅ）を丸底フラスコ中で混合し、４時間攪拌しながら、混合物を９０℃に加熱した。その後、反応混合物を真空中で揮発性成分を含まなくした。
【００６８】
基本製造手順Ｂ
鉄（III）−（２−エチルヘキサノエート）の２−エチルヘキサン酸中の溶液（６％Ｆｅ）を１，３−ケトアミド（≧３当量／Ｆｅ）と丸底フラスコ中で混合し、３時間攪拌しながら、混合物を８０℃に加熱した。その後、反応混合物を室温に冷却した。
【００６９】
例１：鉄(III)−トリス（Ｎ，Ｎ−ジエチル−３−オキソブタンアミデート）
３．５３ｇの鉄(III)-トリス（アセチルアセトネート）及び４．８７ｇのＮ，Ｎ−ジエチル−３−オキソブタンアミドを、基本製造手順Ａに従って反応させた。５．６０ｇの赤色の非常に粘性のオイルを得た。
FT-IR: 2972, 2929, 1638, 1597, 1552, 1497, 1433, 1360, 1308, 1268, 1203, 1163, 1082, 1004, 961, 925, 827, 762, 725, 660
UV-vis: 442 (0.4) (鉄(III)-トリス（アセチルアセトネート）：434 (0.7)及び354 (0.7)と比較)
【００７０】
例２: 鉄(III)-トリス（Ｎ，Ｎ−ジエチル−３−オキソブタンアミデート）
４．４０ｇの鉄(III)-トリス（アセチルアセトネート）及び９．２９ｇのＮ，Ｎ−ジエチル−３−オキソブタンアミドを基本製造手順Ａに従って反応させた。１０．７０ｇの赤色オイルを得た。
FT-IR: 2970, 2932, 1722, 1637, 1595, 1557, 1512, 1492, 1452, 1432, 1374, 1356, 1309, 1272, 1203, 1163, 1081, 1004, 962, 827, 762, 659
【００７１】
例３：鉄(III)-トリス（Ｎ，Ｎ−ジエチル−３−オキソブタンアミデート）
１．７２ｇの鉄(III)-トリス（２−エチルヘキサノエート）及び０．８９ｇのＮ，Ｎ−ジエチル−３−オキソブタンアミドを基本製造手順Ｂに従って反応させた。２．６１ｇの赤色オイルを得た。
FT-IR: 2955, 2925, 2855, 1725, 1638, 1563, 1515, 1495, 1458, 1377, 1359, 1309, 1275, 1202, 1163, 1097, 1082, 1007, 963, 765, 663
【００７２】
例４：鉄(III)-トリス（Ｎ，Ｎ−ビス（２−メトキシエチル）−３−オキソブタンアミデート)
３．５３ｇの鉄(III)-トリス（アセチルアセトネート）及び６．７４ｇのＮ，Ｎ−ビス（２−メトキシエチル）−３−オキソブタンアミドを基本製造手順Ａに従って反応させた。７．６９ｇの赤色で非常に粘性であるオイルを得た。
FT-IR: 2980, 2925, 2888, 1639, 1556, 1510, 1452, 1357, 1273, 1192, 1002, 962, 927, 825, 763, 728, 700, 666
【００７３】
例５：鉄(III)-トリス（Ｎ，Ｎ−ジブチル−３−オキソ−３−フェニルプロパンアミデート）
３．５３ｇの鉄(III)-トリス（アセチルアセトネート）及び８．３４ｇのＮ，Ｎ−ジブチル−３−オキソ−３−フェニルプロパンアミドを基本製造手順Ａに従って反応させた。９．２４ｇの赤色で非常に粘性であるオイルを得た。
FT-IR: 2955, 2928, 2870, 1584, 1549, 1498, 1481, 1428, 1364, 1292, 1266, 1211, 1110, 1023, 917, 759, 732, 695
【００７４】
例６：鉄(III)-トリス（Ｎ，Ｎ−ジブチル−３−オキソブタンアミデート）
３．５３ｇの鉄(III)-トリス（アセチルアセトネート）及び６．６１ｇのＮ，Ｎ−ジブチル−３−オキソブタンアミドを基本製造手順Ａに従って反応させた。７．５０ｇの赤色で粘性であるオイルを得た。
FT-IR: 2955, 2928, 2870, 1598, 1557, 1511, 1461, 1429, 1366, 1291, 1267, 1228, 1199, 1155, 1111, 1007, 956, 762, 730, 697
【００７５】
例７：鉄(III)-トリス（Ｎ，Ｎ−ジブチル−３−オキソ−ヘプタンアミデート）
３．５３ｇの鉄(III)-トリス（アセチルアセトネート）及び７．９２ｇのＮ，Ｎ−ジブチル−３−オキソヘプタンアミドを基本製造手順Ａに従って反応させた。８．３４ｇの赤色で粘性であるオイルを得た。
FT-IR: 2953, 2928, 2869, 1596, 1554, 1511, 1489, 1459, 1427, 1393, 1369, 1290, 1224, 1184, 1159, 1103, 1061, 959, 766, 730, 669
【００７６】
二成分ポリウレタン組成物
例８〜９及び比較例Ｖ１〜Ｖ５
各例について、第一の成分を製造するために、ポリエーテルトリオール（Ｖｏｒａｎｏｌ（登録商標）  ＣＰ  ４７５５、Ｄｏｗから）及び表１による触媒を、３０００ｒｐｍで３０秒間、遠心ミキサー（ＳｐｅｅｄＭｉｘｅｒ（商標）ＤＡＣ  １５０，ＦｌａｃｋＴｅｋ  Ｉｎｃ．）で密に混合した。新たに製造した第一の成分の一部を、次に、内側にコーティングされたアルミニウムチューブ中に充填し、その後、チューブを気密シールし、６０℃で空気循環オーブン中で７日間貯蔵した。
【００７７】
各例について、記載のとおりに、新たに製造した第一の成分の残りの部分を、表１に係る第二の成分としての室温で流体である変性ジフェニルメタンジイソシアネート（Ｄｅｓｍｏｄｕｒ（登録商標）ＣＤ−Ｌ、Ｂａｙｅｒから）と混合し、ポリウレタン組成物を製造した。
【００７８】
各例について、同様に、６０℃で７日間貯蔵した第一の成分を、表１による第二の成分と混合し、同様に、ポリウレタン組成物を製造した。
【００７９】
【表１】
2015508389.tif 000006
【００８０】
ポリウレタン組成物を、新たに製造した第一の成分を含む組成物及び６０℃で７日間貯蔵した第一の成分を含む組成物の両方に関して、それぞれの場合に、様相、不粘着時間、気泡形成及びショアＡ硬度に関して分析した。新たに製造した第一の成分を含む組成物に関してのみ、サンプルの老化を促進するための様々な貯蔵時間の前及び後に、機械特性を引張試験で測定した。
【００８１】
組成物の様相は純粋に視覚的に評価し、様相は「透明」、「曇り」又は「不均一」として評価した。
【００８２】
不粘着時間（タックフリー時間）の決定のために、室温の組成物を約３ｍｍの層厚でペーストボードに適用し、それぞれの場合に、ＬＤＰＥ製のピペットにより組成物の表面を軽く接触したときに、ピペット上に残留物が残らなくなるまでの時間を標準気候（「ＳＣ」、２３℃±１℃、５０±５％相対空気湿度）で決定した。
【００８３】
タックフリー時間を決定するために使用した組成物における該組成物の硬化の間に発生した気泡の数（「多い」、「幾分」及び「なし」）の観点で視覚的に気泡形成を評価した。
【００８４】
ショアＡ硬度は標準気候で７日間硬化した試験サンプルでＤＩＮ  ５３５０５により決定した。
【００８５】
引張試験における機械特性の決定のために、厚さ約３ｍｍの組成物のフィルムを、平坦なＰＴＦＥモールドに組成物をキャスティングし、標準気候で７日間それを硬化させることにより製造した。これにより、不粘着性かつ可とう性フィルムを得た。３０ｍｍのコネクター長さ及び４ｍｍのコネクター幅を有し、長さが７５ｍｍであるダンベルをフィルムから打ち抜き、これらの幾つかをＤＩＮ  ＥＮ５３５０４に従って、２００ｍｍ／分の引張り速度で引張強さ、破断点伸び率及び弾性率（０．５〜５．０％の伸び率で）を試験した。残りのダンベルを、空気循環オーブン中で１００℃で１日間貯蔵し、又は、「Ｃａｔａｐｌａｓｍ」（４０℃及び相対湿度１００％）下で１０日間、又は、「Ｃａｔａｐｌａｓｍ」下で１０日間及び１００℃で１日間貯蔵し、その後に、その各々を標準気候で１日間維持し、ＤＩＮ  ＥＮ５３５０４に記載のとおりに試験した。
【００８６】
これらの試験の結果を表２に示す。
【表２】
2015508389.tif 000007
【００８７】
表２から明らかなとおり、本発明に係る触媒を含む二成分ポリウレタン組成物は透明で均一な混合物であり、貯蔵の前及び後の両方で比較的に短いタックフリー時間を有し、気泡なしに硬化し、比較的に高い強度及び良好な安定性を有する材料を形成する。
【００８８】
例１０〜１１及び比較例Ｖ６〜Ｖ１０
各例について、第一の成分を製造するために、ポリエーテルトリオール（Ｖｏｒａｎｏｌ（登録商標）ＣＰ４７５５、Ｄｏｗから）、ポリエーテルジオール（Ａｃｃｌａｉｍ（登録商標）４２００、Ｂａｙｅｒから）及び表３による触媒を、遠心ミキサー（ＳｐｅｅｄＭｉｘｅｒ（商標）ＤＡＣ  １５０，  ＦｌａｃｋＴｅｋ  Ｉｎｃ．）で３０００ｒｐｍで３０秒間、密に混合した。新たに調製した第一の成分の一部を、次に、内側にコーティングされたアルミニウムチューブ中に充填し、その後に、チューブを気密シールし、６０℃で空気循環オーブン中で７日間貯蔵した。
【００８９】
各例について、記載のとおりに、新たに製造した第一の成分の残りの部分を、表３に係る第二の成分としての室温で流体である変性ジフェニルメタンジイソシアネート（Ｄｅｓｍｏｄｕｒ（登録商標）ＣＤ−Ｌ、Ｂａｙｅｒから）と混合し、ポリウレタン組成物を製造した。
【００９０】
各例について、同様に、６０℃で７日間貯蔵した第一の成分を、表３による第二の成分と混合し、同様に、ポリウレタン組成物を製造した。
【００９１】
【表３】
2015508389.tif 000008
【００９２】
ポリウレタン組成物を、例８に関して記載したとおりに、様相、不粘着時間、気泡形成、及び、新たに調製した第一の成分を含む組成物に関してのみ、引張り試験における機械特性について、それぞれの場合に、分析した。
【００９３】
これらの試験の結果を表４に示す。
【表４】
2015508389.tif 000009
【００９４】
表４から明らかなとおり、本発明に係る触媒を含む二成分ポリウレタン組成物は透明で均一な混合物であり、比較的に短いタックフリー時間を有し、気泡なしに硬化し、比較的に高い強度及び良好な安定性を有する材料を形成する。
【００９５】
例１２〜１９
例８に記載されるのと同様に、各場合に、ポリエーテルトリオール（Ｖｏｒａｎｏｌ（登録商標）ＣＰ４７５５、Ｄｏｗから）及び表５による触媒を混合し、第一の成分を製造した。新たに製造した第一の成分の一部を、次に、内側にコーティングされたアルミニウムチューブ中に充填し、その後、チューブを気密シールし、６０℃で空気循環オーブン中で７日間貯蔵した。
【００９６】
各例について、例８に記載のように、新たに調製した第一の成分の残りの部分を、表５に係る第二の成分としての室温で流体である変性ジフェニルメタンジイソシアネート（Ｄｅｓｍｏｄｕｒ（登録商標）ＣＤ−Ｌ、Ｂａｙｅｒから）と混合し、ポリウレタン組成物を製造した。
【００９７】
各例について、６０℃で７日間貯蔵した第一の成分を、同様に、表５による第二の成分と混合し、同様に、ポリウレタン組成物を製造した。
【００９８】
様相、不粘着時間、気泡形成、シェアＡ硬度及び引張り試験における機械特性について、例８について記載されるとおり、ポリウレタン組成物を分析した。
【００９９】
これらの結果を表６中に示す。
【０１００】
【表５】
2015508389.tif 000010
【表６】
2015508389.tif 000011
【０１０１】
表６から明らかなとおり、本発明に係る触媒を含む二成分ポリウレタン組成物は透明で均一な混合物であり、貯蔵の前及び後の両方で比較的に短いタックフリー時間を有し、概して気泡なしに硬化し、良好なショアＡ硬度を有する材料を形成する。
【手続補正書】
【提出日】平成26年8月13日(2014.8.13)
【手続補正１】
【補正対象書類名】明細書
【補正対象項目名】０００８
【補正方法】変更
【補正の内容】
【０００８】
意外なことには、所望の特性を有する下記〈１〉に記載の新規の鉄(III)錯体が今回見出された。
【手続補正２】
【補正対象書類名】明細書
【補正対象項目名】０１０１
【補正方法】変更
【補正の内容】
【０１０１】
表６から明らかなとおり、本発明に係る触媒を含む二成分ポリウレタン組成物は透明で均一な混合物であり、貯蔵の前及び後の両方で比較的に短いタックフリー時間を有し、概して気泡なしに硬化し、良好なショアＡ硬度を有する材料を形成する。
本発明の実施態様として、以下を挙げることができる：
〈１〉
式Ｆｅ（Ｌ）ｘ（Ｙ）３−ｘの鉄(III)錯体：
｛式中、ｘは１、２又は３を表し、Ｙは一価負電荷リガンドを表し、そしてＬは次の式（Ｉ）のリガンドを表す：
【化１】
2015508389.tif 000014
（上式中、Ｒ１及びＲ２は、独立に、水素基又は１〜１０個の炭素原子を有する一価飽和若しくは不飽和炭化水素基を表わし、又は一緒になって、３〜６個の炭素原子を有する二価アルキレン基を表し、そして、
Ｒ３及びＲ４は、独立に、水素基又は１〜１２個の炭素原子を有するヘテロ原子を含んでいてもよい一価飽和炭化水素基を表わし、又は一緒になって、３〜６個の炭素原子を有するヘテロ原子を含んでいてもよい二価アルキレン基を表す）｝。
〈２〉
Ｒ１が、１〜４個の炭素原子を有するアルキル基若しくはフェニル基を表わし、又はＲ２と一緒になって３〜４個の炭素原子を有する二価アルキレン基を表す、〈１〉に記載の鉄(III)錯体。
〈３〉
Ｒ２が、水素基を表す、〈１〉又は〈２〉に記載の鉄(III)錯体。
〈４〉
Ｒ３が、水素基、１〜８個の炭素原子を有するアルキル基、５〜６個の炭素原子を有するシクロアルキル基、１〜４個の炭素原子を有するヒドロキシアルキル基、若しくは１〜４個の炭素原子を有するアルキルエーテル基を表し、又はＲ４と一緒になって式−（ＣＨ２）ｎ−Ｘ−（ＣＨ２）ｎ−を有する二価アルキレン基｛式中、Ｘ＝Ｏ、ＮＲ（Ｒは１〜４個の炭素原子を有する一価アルキル基）又はＳであり、ｎ＝２〜６である｝を表す、〈１〉〜〈３〉のいずれか一項に記載の鉄(III)錯体。
〈５〉
Ｒ４が、水素基、１〜８個の炭素原子を有するアルキル基、５〜６個の炭素原子を有するシクロアルキル基、１〜４個の炭素原子を有するヒドロキシアルキル基、又は１〜４個の炭素原子を有するアルキルエーテル基を表す、〈１〉〜〈４〉のいずれか一項に記載の鉄(III)錯体。
〈６〉
ｘが、３を表す、〈１〉〜〈５〉のいずれか一項に記載の鉄(III)錯体。
〈７〉
以下の式の１，３−ケトアミドと、鉄（III）塩又は鉄（III）錯体とを反応させる、〈１〉〜〈６〉のいずれか一項に記載の鉄(III)錯体の製造方法：
【化２】
2015508389.tif 000015
（上式中、Ｒ１、Ｒ２、Ｒ３及びＲ４は上記に規定のとおりである）。
〈８〉
鉄（III）塩又は鉄（III）錯体／１，３−ケトアミドの比が、１：３〜１：６の範囲にある、〈７〉に記載の方法。
〈９〉
鉄（III）トリス（アセチルアセトネート）又は鉄（III）トリス−（２−エチルヘキサノエート）を、前記鉄(III)錯体として使用する、〈７〉又は〈８〉記載の方法。
〈１０〉
硬化性物質用の触媒としての、特に二成分ポリウレタン組成物用の触媒としての、〈１〉〜〈６〉のいずれか一項に記載の鉄(III)錯体の使用。
〈１１〉
第一の成分として少なくとも１種のポリオール、第二の成分として少なくとも１種のポリイソシアネート、及び〈１〉〜〈６〉のいずれか一項に記載の少なくとも１種の鉄(III)錯体を含む、二成分ポリウレタン組成物。
〈１２〉
前記ポリオールがポリエーテルポリオールであり、そして前記ポリイソシアネートがジイソシアネートである、〈１１〉に記載の二成分ポリウレタン組成物。
〈１３〉
前記鉄(III)錯体が、１００ｇの組成物に対して、０．０１〜１０、好ましくは０．０５〜５、特に好ましくは０．１〜２ミリモル-当量の鉄原子を含む、〈１１〉又は〈１２〉に記載の二成分ポリウレタン組成物。
〈１４〉
前記鉄(III)錯体が第一の成分中に含まれる、〈１１〉〜〈１３〉のいずれか一項に記載の二成分ポリウレタン組成物。
〈１５〉
建築及び産業用途のためのキャスティングコンパウンド、シーラント、接着剤、カバリング、コーティング、ワニス、アンダーコーティング、成形品又はエラストマーとしての〈１１〉〜〈１４〉のいずれか一項に記載の二成分ポリウレタン組成物の使用。
【手続補正３】
【補正対象書類名】特許請求の範囲
【補正対象項目名】全文
【補正方法】変更
【補正の内容】
【特許請求の範囲】
【請求項１】
式Ｆｅ（Ｌ）ｘ（Ｙ）３−ｘの鉄(III)錯体：
｛式中、ｘは１、２又は３を表し、Ｙは一価負電荷リガンドを表し、そしてＬは次の式（Ｉ）のリガンドを表す：
【化３】
2015508389.tif 000016
（上式中、Ｒ１及びＲ２は、独立に、水素基又は１〜１０個の炭素原子を有する一価飽和若しくは不飽和炭化水素基を表わし、又は一緒になって、３〜６個の炭素原子を有する二価アルキレン基を表し、そして、
Ｒ３及びＲ４は、独立に、水素基又は１〜１２個の炭素原子を有するヘテロ原子を含んでいてもよい一価飽和炭化水素基を表わし、又は一緒になって、３〜６個の炭素原子を有するヘテロ原子を含んでいてもよい二価アルキレン基を表す）｝。
【請求項２】
Ｒ１が、１〜４個の炭素原子を有するアルキル基若しくはフェニル基を表わし、又はＲ２と一緒になって３〜４個の炭素原子を有する二価アルキレン基を表す、請求項１に記載の鉄(III)錯体。
【請求項３】
Ｒ２が、水素基を表す、請求項１又は２に記載の鉄(III)錯体。
【請求項４】
Ｒ３が、水素基、１〜８個の炭素原子を有するアルキル基、５〜６個の炭素原子を有するシクロアルキル基、１〜４個の炭素原子を有するヒドロキシアルキル基、若しくは１〜４個の炭素原子を有するアルキルエーテル基を表し、又はＲ４と一緒になって式−（ＣＨ２）ｎ−Ｘ−（ＣＨ２）ｎ−を有する二価アルキレン基｛式中、Ｘ＝Ｏ、ＮＲ（Ｒは１〜４個の炭素原子を有する一価アルキル基）又はＳであり、ｎ＝２〜６である｝を表す、請求項１〜３のいずれか一項に記載の鉄(III)錯体。
【請求項５】
Ｒ４が、水素基、１〜８個の炭素原子を有するアルキル基、５〜６個の炭素原子を有するシクロアルキル基、１〜４個の炭素原子を有するヒドロキシアルキル基、又は１〜４個の炭素原子を有するアルキルエーテル基を表す、請求項１〜４のいずれか一項に記載の鉄(III)錯体。
【請求項６】
ｘが、３を表す、請求項１〜５のいずれか一項に記載の鉄(III)錯体。
【請求項７】
以下の式の１，３−ケトアミドと、鉄（III）塩又は鉄（III）錯体とを反応させる、請求項１〜６のいずれか一項に記載の鉄(III)錯体の製造方法：
【化４】
2015508389.tif 000017
（上式中、Ｒ１、Ｒ２、Ｒ３及びＲ４は上記に規定のとおりである）。
【請求項８】
鉄（III）塩又は鉄（III）錯体／１，３−ケトアミドの比が、１：３〜１：６の範囲にある、請求項７に記載の方法。
【請求項９】
鉄（III）トリス（アセチルアセトネート）又は鉄（III）トリス−（２−エチルヘキサノエート）を、前記鉄(III)錯体として使用する、請求項７又は８記載の方法。
【請求項１０】
硬化性物質用の触媒としての、請求項１〜６のいずれか一項に記載の鉄(III)錯体の使用。
【請求項１１】
第一の成分として少なくとも１種のポリオール、第二の成分として少なくとも１種のポリイソシアネート、及び請求項１〜６のいずれか一項に記載の少なくとも１種の鉄(III)錯体を含む、二成分ポリウレタン組成物。
【請求項１２】
前記ポリオールがポリエーテルポリオールであり、そして前記ポリイソシアネートがジイソシアネートである、請求項１１に記載の二成分ポリウレタン組成物。
【請求項１３】
前記鉄(III)錯体が、１００ｇの組成物に対して、０．０１〜１０ミリモル-当量の鉄原子を含む、請求項１１又は１２に記載の二成分ポリウレタン組成物。
【請求項１４】
前記鉄(III)錯体が第一の成分中に含まれる、請求項１１〜１３のいずれか一項に記載の二成分ポリウレタン組成物。
【請求項１５】
建築及び産業用途のためのキャスティングコンパウンド、シーラント、接着剤、カバリング、コーティング、ワニス、アンダーコーティング、成形品又はエラストマーとしての請求項１１〜１４のいずれか一項に記載の二成分ポリウレタン組成物の使用。
【国際調査報告】
2015508389.tif 000018
2015508389.tif 000019
2015508389.tif 000020
2015508389.tif 000021